ЭСБЕ/Уголь ретортный
Уголь ретортный — образуется на внутренней стороне стенок реторт при сухой перегонке каменного угля для добывания светильного газа и происходит вследствие разложения углеродистых паров и газов от соприкосновения их с сильно накаленными стенками реторты. Нередко слой его, особенно в глиняных ретортах, достигает толщины в 6 и даже 8 см, и его по временам (через каждые 4 — 5 мес.) приходится удалять с помощью выламывания или выжигания, так как он значительно уменьшает ёмкость реторт и затрудняет передачу тепла. Ретортный У. отличается значительною твердостью, плотностью, трудною горючестью, приближаясь по этим свойствам к графиту, и, как этот последний, является также довольно хорошим проводником гальванического тока, почему и употребляется для изготовления углей для гальванических элементов. Плотность его, в зависимости от температуры и давления, при которых он образовался, изменяется от 1,723 до 2,356; теплопроводность его равна, по Виолетту, 84,7, если теплопроводность железа принять за 100; теплоемкость, на основании данных, приводимых Ле-Шателье (1893), при 0° равна 0,16, а при 250° — около 0,3. Подобно коксу, ретортный У. не поглощает газов, что стоит в связи с отсутствием в нем пористости (ср. У. древесный); золы содержит всего около 2,5% и при сгорании выделяет тепла немного менее, чем древесный У. (8050 вместо 8080 кал. на 1 г).

 

ЭСБЕ:Химия